(57)【要約】  【解決手段】本発明の時計用表示板は、基板と有色被膜層とシリカ等の微粒子含有透明樹脂被膜層とが順に積層されてなり、透明樹脂被膜層表面の６０°グロス値が０.０１〜１.０の範囲内にあることを特徴とし、両被膜層間に該微粒子を含まない透明樹脂被膜層を有していてもよい。この表示板の製造方法は、基板を製作する工程と、該基板表面に、塗装、印刷、乾式メッキまたは湿式メッキの手段により有色被膜層を形成する工程と、該被膜層表面に、上記微粒子を特定量混合した透明樹脂塗料または透明樹脂インキで塗装または印刷して微粒子含有透明樹脂被膜層を形成する工程とを少なくとも含むことを特徴とする。  【効果】本発明によれば、有色被膜層の色をそのまま現出させて透明感があり、しかも、文字の視認性に優れる高級感のある時計用表示板を提供できる。【選択図】なし【特許請求の範囲】
【請求項１】
時計用表示板の基板と、
該基板表面に形成された有色被膜層と、
該有色被膜層の表面に形成された、シリカ、アルミナ、ジルコニアまたはチタニアの微粒子を含有する微粒子含有透明樹脂被膜層と
で構成され、かつ、
前記微粒子含有透明樹脂被膜層表面の６０°グロス値が０．０１〜１．０の範囲内にあることを特徴とする時計用表示板。
【請求項２】
前記有色被膜層と前記微粒子含有透明樹脂被膜層との間に、前記微粒子を含まない透明樹脂被膜層が形成されていることを特徴とする請求項１に記載の時計用表示板。
【請求項３】
前記有色被膜層が、黒色系被膜層、金色系被膜層、銀色系被膜層、白色系被膜層、青色系被膜層、緑色系被膜層、黄色系被膜層および赤色系被膜層の中から選ばれる少なくとも１つの被膜層からなることを特徴とする請求項１または２に記載の時計用表示板。
【請求項４】
前記有色被膜層が、有色樹脂塗料層または有色樹脂インキ層からなることを特徴とする請求項１〜３のいずれかに記載の時計用表示板。
【請求項５】
前記有色被膜層が、酸化乾燥法、重合乾燥法、膨潤ゲル化乾燥法、紫外線重合乾燥法、融解重合乾燥法、揮発酸化乾燥法、揮発重合乾燥法、揮発酸化重合乾燥法および揮発膨潤ゲル化乾燥法からなる群から選ばれる少なくとも１種の乾燥法により乾燥された被膜であることを特徴とする請求項１〜４のいずれかに記載の時計用表示板。
【請求項６】
前記有色被膜層が、有色樹脂塗料または有色樹脂インキを乾燥温度６０〜１８０℃で揮発重合乾燥させることにより形成された被膜であることを特徴とする請求項４に記載の時計用表示板。
【請求項７】
前記有色被膜層が、乾式メッキ法により形成された金属被膜または金属化合物被膜からなることを特徴とする請求項１〜３のいずれかに記載の時計用表示板。
【請求項８】
前記金属被膜が、クロム、ニッケル、アルミニウム、金、白金、ロジウム、銀、チタン、ジルコニウム、タンタルおよびハフニウムからなる群から選ばれる少なくとも１種の金属元素を含有することを特徴とする請求項７に記載の時計用表示板。
【請求項９】
前記金属化合物被膜が、チタン、ジルコニウム、タンタルまたはハフニウムの、炭化物、酸化物、窒化物、炭窒化物、炭酸化物および炭窒化物の中から選ばれる少なくとも１つの金属化合物（合金を含む）からなることを特徴とする請求項７に記載の時計用表示板。
【請求項１０】
前記有色被膜層が、湿式メッキ法により形成された被膜であって、該被膜が黒クロム、黒ニッケル、黒ロジウム、黒ルテニウム、金、白金、ロジウム、銀、ニッケルおよびクロムの中から選ばれる少なくとも１つからなることを特徴とする請求項１〜３のいずれかに記載の時計用表示板。
【請求項１１】
前記微粒子含有透明樹脂被膜層が、シリカ微粒子、アルミナ微粒子、ジルコニア微粒子またはチタニア微粒子含有の、透明樹脂塗料または透明樹脂インキからなることを特徴とする請求項１または２に記載の時計用表示板。
【請求項１２】
前記微粒子含有透明樹脂被膜層が、シリカ微粒子、アルミナ微粒子、ジルコニア微粒子またはチタニア微粒子と、分散剤とを含有する微粒子含有透明樹脂塗料からなることを特徴とする請求項１１に記載の時計用表示板。
【請求項１３】
前記分散剤が、脂肪族多価カルボン酸、ポリエステルのアミン塩、ポリエーテル・エステル型アニオン系界面活性剤、ポリカルボン酸の長鎖アミン塩、ポリアミノアマイドと燐酸の塩、ポリアミノアマイドとポリエステル酸の塩、特殊変性ポリアマイド、燐酸エステル系界面活性剤、アクリル系重合物、高分子量ポリエステル酸のアマイドアミン塩、ポリエーテル燐酸エステルのアミン塩およびポリエーテル燐酸エステルからなる群から選択される少なくとも１種の化合物からなることを特徴とする請求項１２に記載の時計用表示板。
【請求項１４】
前記微粒子含有透明樹脂被膜層の厚さが、５〜５０μｍの範囲内にあることを特徴とする請求項１、２、１１〜１３のいずれかに記載の時計用表示板。
【請求項１５】
前記微粒子含有透明樹脂被膜層における前記微粒子の含有量が、微粒子を除く透明樹脂（固形分）１００重量％に対して、１０〜３０重量％の範囲内であることを特徴とする請求項１、２、１１〜１４のいずれかに記載の時計用表示板。
【請求項１６】
前記微粒子の粒径が、１．０〜５．０μｍの範囲内にあることを特徴とする請求項１、２、１１〜１５のいずれかに記載の時計用表示板。
【請求項１７】
前記微粒子含有透明樹脂被膜層を形成する、微粒子含有の、透明樹脂塗料または透明樹脂インキの透明樹脂が、アクリル樹脂、ウレタン樹脂、アルキッド樹脂、エポキシ樹脂またはそれらの変性樹脂であることを特徴とする請求項１、２、１１〜１６のいずれかに記載の時計用表示板。
【請求項１８】
前記透明樹脂被膜層が、酸化乾燥法、重合乾燥法、膨潤ゲル化乾燥法、紫外線重合乾燥法、融解重合乾燥法、揮発酸化乾燥法、揮発重合乾燥法、揮発酸化重合乾燥法および揮発膨潤ゲル化乾燥法からなる群から選ばれる少なくとも１種の乾燥法により乾燥された被膜であることを特徴とする請求項２に記載の時計用表示板。
【請求項１９】
前記透明樹脂被膜層が、透明樹脂塗料または透明樹脂インキを乾燥温度６０〜１８０℃で揮発重合乾燥させることにより形成された被膜であることを特徴とする請求項２に記載の時計用表示板。
【請求項２０】
前記透明樹脂被膜層の厚さが、２０〜３０μｍの範囲内にあることを特徴とする請求項２、１８、１９のいずれかに記載の時計用表示板。
【請求項２１】
前記透明樹脂被膜層を形成する透明樹脂塗料または透明樹脂インキの透明樹脂が、アクリル樹脂、ウレタン樹脂、アルキッド樹脂、エポキシ樹脂またはそれらの変性樹脂であることを特徴とする請求項２、１８〜２０のいずれかに記載の時計用表示板。
【請求項２２】
前記時計用表示板が、文字板、見切板または見返リングであることを特徴とする請求項１〜２１のいずれかに記載の時計用表示板。
【請求項２３】
基板用素材から所定の時計用表示板の形状に成形して基板を製作する工程と、
前工程で得られた時計用表示板の基板表面に、塗装、印刷、乾式メッキまたは湿式メッキから選ばれる手段により有色被膜層を形成する工程と、
前工程で得られた有色被膜層表面に、樹脂固形分１００重量％に対し、シリカ、アルミナ、ジルコニアまたはチタニアの微粒子を１０〜３０重量％混合した、微粒子含有の、透明樹脂塗料または透明樹脂インキで塗装または印刷して微粒子含有透明樹脂被膜層を形成する工程と
を少なくとも含むことを特徴とする時計用表示板の製造方法。
【請求項２４】
基板用素材から所定の時計用表示板の形状に成形して基板を製作する工程と、
前工程で得られた時計用表示板の基板表面に、塗装、印刷、乾式メッキまたは湿式メッキから選ばれる手段により有色被膜層を形成する工程と、
前工程で得られた有色被膜層表面に、透明樹脂塗料または透明樹脂インキで塗装または印刷して透明樹脂被膜層を形成する工程と、
前工程で得られた透明樹脂被膜層表面を平滑で鏡面光沢に仕上げる工程と、
前工程で得られた透明樹脂被膜層の鏡面に、樹脂固形分１００重量％に対し、シリカ、アルミナ、ジルコニアまたはチタニアの微粒子を１０〜３０重量％混合した、微粒子含有の、透明樹脂塗料または透明樹脂インキで塗装または印刷して微粒子含有透明樹脂被膜層を形成する工程と
を少なくとも含むことを特徴とする時計用表示板の製造方法。
【請求項２５】
前記基板を、金属、プラスチック、ガラス、セラミックスまたは貴石から、機械加工、射出成形または研磨加工の手段を用いて製作することを特徴とする請求項２３または２４に記載の製造方法。
【請求項２６】
前記有色被膜層を、有色樹脂塗料を用いてエアースプレー塗装法、静電塗装法、ロールコーター塗装法またはスピンナー塗装法により形成することを特徴とする請求項２３または２４に記載の製造方法。
【請求項２７】
前記有色被膜層を、有色樹脂インキを用いてスクリーン印刷法、オフセット印刷法またはグラビア印刷法により形成することを特徴とする請求項２３または２４に記載の製造方法。
【請求項２８】
前記有色被膜層を、有色樹脂塗料または有色樹脂インキを用いて、酸化乾燥法、重合乾燥法、膨潤ゲル化乾燥法、紫外線重合乾燥法、融解重合乾燥法、揮発酸化乾燥法、揮発重合乾燥法、揮発酸化重合乾燥法および揮発膨潤ゲル化乾燥法からなる群から選ばれる少なくとも１種の乾燥法により形成することを特徴とする請求項２３、２４、２６、２７のいずれかに記載の製造方法。
【請求項２９】
前記有色被膜層を、有色樹脂塗料または有色樹脂インキを乾燥温度６０〜１８０℃で揮発重合乾燥させることにより形成することを特徴とする請求項２８に記載の製造方法。
【請求項３０】
前記有色被膜層を、乾式メッキ法または湿式メッキ法により形成することを特徴とする請求項２３または２４に記載の製造方法。
【請求項３１】
前記有色被膜層を、蒸着法、イオンプレーティング法、アーク法およびスパッタリング法の中から選ばれる乾式メッキ法により、不活性ガス雰囲気、窒素ガス雰囲気、酸素を含むガス雰囲気および炭素を含むガス雰囲気の中から選ばれる少なくとも１つの雰囲気下に形成することを特徴とする請求項３０に記載の製造方法。
【請求項３２】
前記有色被膜層が、乾式メッキ法により形成された金属被膜であって、該被膜がクロム、ニッケル、アルミニウム、金、白金、ロジウム、銀、チタン、ジルコニウム、タンタルおよびハフニウムからなる群から選ばれる少なくとも１種の金属元素を含有することを特徴とする請求項３０または３１に記載の製造方法。
【請求項３３】
前記有色被膜層が、乾式メッキ法により形成された金属化合物被膜であって、該被膜がチタン、ジルコニウム、タンタルまたはハフニウムの、炭化物、酸化物、窒化物、炭窒化物、炭酸化物および炭窒化物の中から選ばれる少なくとも１つの金属化合物（合金を含む）からなることを特徴とする請求項３０または３１に記載の製造方法。
【請求項３４】
前記有色被膜層が、湿式メッキ法により形成された被膜であって、該被膜が黒クロム、黒ニッケル、黒ロジウム、黒ルテニウム、金、白金、ロジウム、銀、ニッケルおよびクロムの中から選ばれる少なくとも１つからなることを特徴とする請求項３０に記載の製造方法。
【請求項３５】
前記微粒子含有透明樹脂被膜層を、微粒子含有の、透明樹脂塗料または透明樹脂インキを用いて、厚さが５〜５０μｍになるように形成することを特徴とする請求項２３または２４に記載の製造方法。
【請求項３６】
前記微粒子含有透明樹脂被膜層における前記微粒子の含有量が、微粒子を除く透明樹脂（固形分）１００重量％に対して、１０〜３０重量％の範囲内になるように、微粒子含有透明樹脂被膜層を形成することを特徴とする請求項２３、２４、３５のいずれかに記載の製造方法。
【請求項３７】
前記微粒子含有透明樹脂被膜層を塗装により形成する際に使用される微粒子含有透明樹脂塗料は、有機溶剤として沸点が１６０℃以下の溶剤を含有していることを特徴とする請求項２３、２４、３５、３６のいずれかに記載の製造方法。
【請求項３８】
前記微粒子含有透明樹脂被膜層を塗装により形成する際に使用される微粒子含有透明樹脂塗料が、シリカ微粒子、アルミナ微粒子、ジルコニア微粒子またはチタニア微粒子と、分散剤とを含有することを特徴とする請求項２３、２４、３５〜３７のいずれかに記載の製造方法。
【請求項３９】
前記分散剤が、脂肪族多価カルボン酸、ポリエステルのアミン塩、ポリエーテル・エステル型アニオン系界面活性剤、ポリカルボン酸の長鎖アミン塩、ポリアミノアマイドと燐酸の塩、ポリアミノアマイドとポリエステル酸の塩、特殊変性ポリアマイド、燐酸エステル系界面活性剤、アクリル系重合物、高分子量ポリエステル酸のアマイドアミン塩、ポリエーテル燐酸エステルのアミン塩およびポリエーテル燐酸エステルからなる群から選択される少なくとも１種の化合物からなることを特徴とする請求項３８に記載の製造方法。
【請求項４０】
前記微粒子含有透明樹脂塗料に含有される分散剤の含有量が、前記微粒子含有透明樹脂塗料に含有される透明樹脂（固形分）１００重量％に対して、０．１〜１０重量％であることを特徴とする請求項３８または３９に記載の製造方法。
【請求項４１】
前記微粒子含有透明樹脂被膜層をスクリーン印刷法により形成する際に使用される微粒子含有透明樹脂インキは、有機溶剤として沸点が１６０℃以下の溶剤を含有していることを特徴とする請求項２３、２４、３５、３６のいずれかに記載の製造方法。
【請求項４２】
前記微粒子含有透明樹脂被膜層を形成する際に用いられる、微粒子含有の、透明樹脂塗料または透明樹脂インキ中の透明樹脂が、アクリル樹脂、ウレタン樹脂、アルキッド樹脂、エポキシ樹脂またはそれらの変性樹脂であることを特徴とする請求項２３、２４、３５〜４１のいずれかに記載の製造方法。
【請求項４３】
前記透明樹脂被膜層を、透明樹脂塗料または透明樹脂インキを用いて、酸化乾燥法、重合乾燥法、膨潤ゲル化乾燥法、紫外線重合乾燥法、融解重合乾燥法、揮発酸化乾燥法、揮発重合乾燥法、揮発酸化重合乾燥法および揮発膨潤ゲル化乾燥法からなる群から選ばれる少なくとも１種の乾燥法により形成することを特徴とする請求項２４に記載の製造方法。
【請求項４４】
前記透明樹脂被膜層を、透明樹脂塗料または透明樹脂インキを乾燥温度６０〜１８０℃で揮発重合乾燥させることにより形成することを特徴とする請求項４３に記載の製造方法。
【請求項４５】
前記透明樹脂被膜層を、透明樹脂塗料または透明樹脂インキを用いて、厚さが２０〜３０μｍの範囲内になるように形成することを特徴とする請求項２４、４３、４４のいずれかに記載の製造方法。
【請求項４６】
前記透明樹脂被膜層を形成する透明樹脂塗料または透明樹脂インキの透明樹脂が、アクリル樹脂、ウレタン樹脂、アルキッド樹脂、エポキシ樹脂またはそれらの変性樹脂であることを特徴とする請求項２４、４３〜４５のいずれかに記載の製造方法。
【請求項４７】
前記微粒子含有透明樹脂被膜層表面の６０°グロス値が０．０１〜１．０の範囲内にあることを特徴とする請求項２３〜４６のいずれかに記載の製造方法。
【請求項４８】
前記時計用表示板が、文字板、見切板または見返リングであることを特徴とする請求項２３〜４７のいずれかに記載の製造方法。
【発明の詳細な説明】
【技術分野】
【０００１】
本発明は、時計用表示板およびその製造方法に関し、さらに詳しくは、特に、基板上に形成したメッキ被膜あるいは塗装塗膜等の仕上げ被膜に透明感のある艶消し仕上げ被膜を有する時計用表示板およびその製造方法に関する。
【背景技術】
【０００２】
従来、時計用表示板ではないが、時計用部品の艶消し仕上げ方法として、艶消し塗料による方法、たとえば腕時計等の小型時計に使用する太陽電池において、太陽電池の受光表面に、エポキシ系、シリコン系またはニトロセルロース系等の透明塗料に微粉ケイ酸等を混入させた半光沢ツヤ消し塗料を塗布することにより受光表面を艶消し状態にする方法がある（特許文献１参照。）。
また、時計用文字板の艶消し方法として、ガラスビーズを用いたホーニング加工による方法、たとえば腕時計の文字板の形状に加工したアクリル板の表面を、ガラスビーズによりホーニング加工してアクリル板表面を艶消しの状態にする方法がある（特許文献２参照。）。
しかしながら、これらの方法では、時計用表示板の基板に形成したメッキ被膜あるいは塗装被膜等からなる下地の色をそのまま現出させて透明感のある艶消し被膜を形成することができず、高級感のある艶消し仕上げの時計用表示板が得られないという問題がある。
【０００３】
また、時計用表示板は、その機能として文字の視認性が要求されるから、仕上げ被膜を文字の視認性に優れる被膜にする必要がある。
【０００４】
したがって、基板表面に形成したメッキ被膜あるいは塗装被膜等からなる下地（有色被膜層）の色をそのまま現出させて透明感のある艶消し被膜を有し、しかも、文字の視認性に優れる高級感のある時計用表示板およびその製造方法の出現が望まれている。
【特許文献１】実開昭４８−８０４６６号公報（実願昭４７−３３４２号明細書の第１〜２頁）
【特許文献２】特開昭４９−１１０３８０号公報（第２頁左下欄の実施例III）
【発明の開示】
【発明が解決しようとする課題】
【０００５】
本発明は、上記のような従来技術に伴う問題を解決しようとするものであって、基板表面に形成したメッキ被膜あるいは塗装被膜等からなる下地（有色被膜層）の色をそのまま現出させて透明感のある艶消し被膜を有し、しかも、文字の視認性に優れる高級感のある時計用表示板およびその製造方法を提供することを目的としている。
【課題を解決するための手段】
【０００６】
本発明に係る時計用表示板は、
時計用表示板の基板と、
該基板表面に形成された有色被膜層と、
該有色被膜層の表面に形成された、シリカ、アルミナ、ジルコニアまたはチタニアの微粒子を含有する微粒子含有透明樹脂被膜層と
で構成され、かつ、
前記微粒子含有透明樹脂被膜層表面の６０°グロス値が０．０１〜１．０の範囲内にあることを特徴としている。
【０００７】
また、本発明に係る時計用表示板は、前記有色被膜層と前記微粒子含有透明樹脂被膜層との間に、前記微粒子を含まない透明樹脂被膜層が形成されていてもよい。
【０００８】
前記有色被膜層は、黒色系被膜層、金色系被膜層、銀色系被膜層、白色系被膜層、青色系被膜層、緑色系被膜層、黄色系被膜層および赤色系被膜層の中から選ばれる少なくとも１つの被膜層からなることが好ましく、有色樹脂塗料層または有色樹脂インキ層からなることが好ましい。
【０００９】
また、前記有色被膜層は、酸化乾燥法、重合乾燥法、膨潤ゲル化乾燥法、紫外線重合乾燥法、融解重合乾燥法、揮発酸化乾燥法、揮発重合乾燥法、揮発酸化重合乾燥法および揮発膨潤ゲル化乾燥法からなる群から選ばれる少なくとも１種の乾燥法により乾燥された被膜であることが好ましく、有色樹脂塗料または有色樹脂インキを乾燥温度６０〜１８０℃で揮発重合乾燥させることにより形成された被膜であることがより好ましい。
【００１０】
前記有色被膜層は、乾式メッキ法により形成された金属被膜または金属化合物被膜からなることが好ましい。前記金属被膜は、クロム、ニッケル、アルミニウム、金、白金、ロジウム、銀、チタン、ジルコニウム、タンタルおよびハフニウムからなる群から選ばれる少なくとも１種の金属元素を含有することが好ましく、前記金属化合物被膜は、チタン、ジルコニウム、タンタルまたはハフニウムの、炭化物、酸化物、窒化物、炭窒化物、炭酸化物および炭窒化物の中から選ばれる少なくとも１つの金属化合物（合金を含む）からなることが好ましい。
【００１１】
前記有色被膜層は、湿式メッキ法により形成された被膜であって、該被膜が黒クロム、黒ニッケル、黒ロジウム、黒ルテニウム、金、白金、ロジウム、銀、ニッケルおよびクロムの中から選ばれる少なくとも１つからなることが好ましい。
【００１２】
前記微粒子含有透明樹脂被膜層は、シリカ微粒子、アルミナ微粒子、ジルコニア微粒子またはチタニア微粒子含有の、透明樹脂塗料または透明樹脂インキからなることが好ましく、シリカ微粒子、アルミナ微粒子、ジルコニア微粒子またはチタニア微粒子と、分散剤とを含有する微粒子含有透明樹脂塗料からなることがより好ましい。
【００１３】
前記分散剤は、脂肪族多価カルボン酸、ポリエステルのアミン塩、ポリエーテル・エステル型アニオン系界面活性剤、ポリカルボン酸の長鎖アミン塩、ポリアミノアマイドと燐酸の塩、ポリアミノアマイドとポリエステル酸の塩、特殊変性ポリアマイド、燐酸エステル系界面活性剤、アクリル系重合物、高分子量ポリエステル酸のアマイドアミン塩、ポリエーテル燐酸エステルのアミン塩およびポリエーテル燐酸エステルからなる群から選択される少なくとも１種の化合物からなることが好ましい。
【００１４】
前記微粒子含有透明樹脂被膜層の厚さは、５〜５０μｍの範囲内にあることが好ましい。
【００１５】
前記微粒子含有透明樹脂被膜層における前記微粒子の含有量は、微粒子を除く透明樹脂（固形分）１００重量％に対して、１０〜３０重量％の範囲内であることが好ましい。
【００１６】
前記微粒子の粒径は、１．０〜５．０μｍの範囲内にあることが好ましい。
【００１７】
前記微粒子含有透明樹脂被膜層を形成する、微粒子含有の、透明樹脂塗料または透明樹脂インキの透明樹脂は、アクリル樹脂、ウレタン樹脂、アルキッド樹脂、エポキシ樹脂またはそれらの変性樹脂であることが好ましい。
【００１８】
前記透明樹脂被膜層は、酸化乾燥法、重合乾燥法、膨潤ゲル化乾燥法、紫外線重合乾燥法、融解重合乾燥法、揮発酸化乾燥法、揮発重合乾燥法、揮発酸化重合乾燥法および揮発膨潤ゲル化乾燥法からなる群から選ばれる少なくとも１種の乾燥法により乾燥された被膜であることが好ましく、透明樹脂塗料または透明樹脂インキを乾燥温度６０〜１８０℃で揮発重合乾燥させることにより形成された被膜であることがより好ましい。
【００１９】
前記透明樹脂被膜層の厚さは、２０〜３０μｍの範囲内にあることが好ましい。
【００２０】
前記透明樹脂被膜層を形成する透明樹脂塗料または透明樹脂インキの透明樹脂は、アクリル樹脂、ウレタン樹脂、アルキッド樹脂、エポキシ樹脂またはそれらの変性樹脂であることが好ましい。
【００２１】
本発明に係る時計用表示板の製造方法は、
基板用素材から所定の時計用表示板の形状に成形して基板を製作する工程と、
前工程で得られた時計用表示板の基板表面に、塗装、印刷、乾式メッキまたは湿式メッキから選ばれる手段により有色被膜層を形成する工程と、
前工程で得られた有色被膜層表面に、樹脂固形分１００重量％に対し、シリカ、アルミナ、ジルコニアまたはチタニアの微粒子を１０〜３０重量％混合した、微粒子含有の、透明樹脂塗料または透明樹脂インキで塗装または印刷して微粒子含有透明樹脂被膜層を形成する工程と
を少なくとも含むことを特徴としている。
【００２２】
また、本発明に係る時計用表示板の製造方法は、
基板用素材から所定の時計用表示板の形状に成形して基板を製作する工程と、
前工程で得られた時計用表示板の基板表面に、塗装、印刷、乾式メッキまたは湿式メッキから選ばれる手段により有色被膜層を形成する工程と、
前工程で得られた有色被膜層表面に、透明樹脂塗料または透明樹脂インキで塗装または印刷して透明樹脂被膜層を形成する工程と、
前工程で得られた透明樹脂被膜層表面を平滑で鏡面光沢に仕上げる工程と、
前工程で得られた透明樹脂被膜層の鏡面に、樹脂固形分１００重量％に対し、シリカ、アルミナ、ジルコニアまたはチタニアの微粒子を１０〜３０重量％混合した、微粒子含有の、透明樹脂塗料または透明樹脂インキで塗装または印刷して微粒子含有透明樹脂被膜層を形成する工程と
を少なくとも含むことを特徴としている。
【００２３】
前記製造方法において、前記基板を、金属、プラスチック、ガラス、セラミックスまたは貴石から、機械加工、射出成形または研磨加工の手段を用いて製作することが好ましい。
【００２４】
前記製造方法において、前記有色被膜層を、有色樹脂塗料を用いてエアースプレー塗装法、静電塗装法、ロールコーター塗装法またはスピンナー塗装法により形成することが好ましく、有色樹脂インキを用いてスクリーン印刷法、オフセット印刷法またはグラビア印刷法により形成することも好ましい。
【００２５】
前記有色被膜層を、有色樹脂塗料または有色樹脂インキを用いて、酸化乾燥法、重合乾燥法、膨潤ゲル化乾燥法、紫外線重合乾燥法、融解重合乾燥法、揮発酸化乾燥法、揮発重合乾燥法、揮発酸化重合乾燥法および揮発膨潤ゲル化乾燥法からなる群から選ばれる少なくとも１種の乾燥法により形成することが好ましく、有色樹脂塗料または有色樹脂インキを乾燥温度６０〜１８０℃で揮発重合乾燥させることにより形成することがより好ましい
前記有色被膜層を、乾式メッキ法または湿式メッキ法により形成することが好ましい。
【００２６】
前記有色被膜層を、蒸着法、イオンプレーティング法、アーク法およびスパッタリング法の中から選ばれる乾式メッキ法により、不活性ガス雰囲気、窒素ガス雰囲気、酸素を含むガス雰囲気および炭素を含むガス雰囲気の中から選ばれる少なくとも１つの雰囲気下に形成することが好ましい。
【００２７】
前記製造方法において、前記有色被膜層は、乾式メッキ法により形成された金属被膜であって、該被膜がクロム、ニッケル、アルミニウム、金、白金、ロジウム、銀、チタン、ジルコニウム、タンタルおよびハフニウムからなる群から選ばれる少なくとも１種の金属元素を含有することが好ましい。
【００２８】
前記有色被膜層は、乾式メッキ法により形成された金属化合物被膜であって、該被膜がチタン、ジルコニウム、タンタルまたはハフニウムの、炭化物、酸化物、窒化物、炭窒化物、炭酸化物および炭窒化物の中から選ばれる少なくとも１つの金属化合物（合金を含む）からなることが好ましい。
【００２９】
前記有色被膜層は、湿式メッキ法により形成された被膜であって、該被膜が黒クロム、黒ニッケル、黒ロジウム、黒ルテニウム、金、白金、ロジウム、銀、ニッケルおよびクロムの中から選ばれる少なくとも１つからなることが好ましい。
【００３０】
前記製造方法において、前記微粒子含有透明樹脂被膜層を、微粒子含有の、透明樹脂塗料または透明樹脂インキを用いて、厚さが５〜５０μｍになるように形成することが好ましい。前記微粒子含有透明樹脂被膜層における前記微粒子の含有量は、微粒子を除く透明樹脂（固形分）１００重量％に対して、１０〜３０重量％の範囲内になるように、微粒子含有透明樹脂被膜層を形成することが好ましい。
【００３１】
前記微粒子含有透明樹脂被膜層を塗装により形成する際に使用される微粒子含有透明樹脂塗料は、有機溶剤として沸点が１６０℃以下の溶剤を含有していることが好ましく、シリカ微粒子、アルミナ微粒子、ジルコニア微粒子またはチタニア微粒子と、分散剤とを含有することも好ましい。
【００３２】
前記分散剤は、脂肪族多価カルボン酸、ポリエステルのアミン塩、ポリエーテル・エステル型アニオン系界面活性剤、ポリカルボン酸の長鎖アミン塩、ポリアミノアマイドと燐酸の塩、ポリアミノアマイドとポリエステル酸の塩、特殊変性ポリアマイド、燐酸エステル系界面活性剤、アクリル系重合物、高分子量ポリエステル酸のアマイドアミン塩、ポリエーテル燐酸エステルのアミン塩およびポリエーテル燐酸エステルからなる群から選択される少なくとも１種の化合物からなることが好ましい。前記微粒子含有透明樹脂塗料に含有される分散剤の含有量は、前記微粒子含有透明樹脂塗料に含有される透明樹脂（固形分）１００重量％に対して、０．１〜１０重量％であることが好ましい。
【００３３】
前記微粒子含有透明樹脂被膜層をスクリーン印刷法により形成する際に使用される微粒子含有透明樹脂インキは、有機溶剤として沸点が１６０℃以下の溶剤を含有していることが好ましい。
【００３４】
前記微粒子含有透明樹脂被膜層を形成する際に用いられる、微粒子含有の、透明樹脂塗料または透明樹脂インキ中の透明樹脂は、アクリル樹脂、ウレタン樹脂、アルキッド樹脂、エポキシ樹脂またはそれらの変性樹脂であることが好ましい。
【００３５】
前記製造方法において、前記透明樹脂被膜層を、透明樹脂塗料または透明樹脂インキを用いて、酸化乾燥法、重合乾燥法、膨潤ゲル化乾燥法、紫外線重合乾燥法、融解重合乾燥法、揮発酸化乾燥法、揮発重合乾燥法、揮発酸化重合乾燥法および揮発膨潤ゲル化乾燥法からなる群から選ばれる少なくとも１種の乾燥法により形成することが好ましく、透明樹脂塗料または透明樹脂インキを乾燥温度６０〜１８０℃で揮発重合乾燥させることにより形成することがより好ましい。また、透明樹脂塗料または透明樹脂インキを用いて、厚さが２０〜３０μｍの範囲内になるように形成することも好ましい。
【００３６】
前記透明樹脂被膜層を形成する透明樹脂塗料または透明樹脂インキの透明樹脂は、アクリル樹脂、ウレタン樹脂、アルキッド樹脂、エポキシ樹脂またはそれらの変性樹脂であることが好ましい。
【００３７】
前記微粒子含有透明樹脂被膜層表面の６０°グロス値は０．０１〜１．０の範囲内にあることが好ましい。
【００３８】
前記時計用表示板は、文字板、見切板または見返リングであることが好ましい。
【発明の効果】
【００３９】
本発明によれば、基板表面に形成したメッキ被膜あるいは塗装被膜等からなる下地（有色被膜層）の色をそのまま現出させて透明感のある艶消し被膜を有し、しかも、文字の視認性に優れる高級感のある時計用表示板およびその製造方法を提供することができる。
【発明を実施するための最良の形態】
【００４０】
以下、本発明に係る時計用表示板およびその製造方法について具体的に説明する。
【００４１】
本発明に係る時計用表示板は、前記したように、時計用表示板の基板と、該基板表面（全表面または一部の表面）に形成された有色被膜層と、該有色被膜層の表面に形成された微粒子含有透明樹脂被膜層とで構成され、かつ、前記微粒子含有透明樹脂被膜層表面の６０°グロス値が０．０１〜１．０、好ましくは０．０１〜０．５の範囲内にある。本発明に係る時計用表示板は、有色被膜層と微粒子含有透明樹脂被膜層との間に、シリカ、アルミナ、ジルコニアまたはチタニアの微粒子を含まない透明樹脂被膜層が形成されていてもよい。
【００４２】
＜時計用表示板の基板＞
本発明で用いられる時計用表示板の基板の素材は、通常、金属、プラスチック、ガラス、セラミックスまたは貴石であり、基板は、これらの素材から従来公知の機械加工、射出成形または研磨加工の手段を用いて製作する。
【００４３】
この基板を製作する工程で、時計用表示板がたとえば時計用文字盤である場合、基板に時字を固定することを目的とする小穴、中心穴等の必要な穴を形成することがある。
【００４４】
上記金属（合金を含む）としては、具体的には、ステンレス鋼、チタン、チタン合金、銅、銅合金（たとえば黄銅、洋白、ベリリウム銅）、亜鉛、亜鉛合金、タングステンなどが挙げられる。これらは、１種単独で、あるいは２種以上組み合わせて用いることができる。
【００４５】
上記プラスチックとしては、具体的には、アクリル樹脂、ポリスチレン樹脂、ポリカーボネート樹脂、ポリアセタール樹脂などが挙げられる。これらは、１種単独で、あるいは２種以上組み合わせて用いることができる。
【００４６】
上記ガラスとしては、具体的には、サファイヤガラス、白板ガラス、青板、強化ガラス等の無機ガラス、アクリル樹脂、ポリカーボネート樹脂等の有機ガラスが挙げられる。
【００４７】
上記セラミックスとしては、具体的には、ジルコニアセラミックス、アルミナセラミックスなどが挙げられる。このジルコニアセラミックスは、その組成が酸化イットリウム（Ｙ2Ｏ2）または他の安定化剤（たとえば酸化マグネシウム（ＭｇＯ）、酸化カルシウム（ＣａＯ））を３〜７重量％含む安定化ジルコニアで、白色色調を呈している。より具体的に説明すると、このジルコニアセラミックスは、ジルコニアおよびバインダーを主成分とし、酸化イットリウム等の安定剤を３〜７重量％含んだ安定化ジルコニア粉末１００重量部に対して、バインダーを２０〜２５重量部含んでおり、焼成後に白色色調を呈する。バインダーとしては、たとえばポリエチレン、ポリプロピレン、ポリスチレン、エチレンビニルアセテート、ブチルメタクリレート、ポリアセタール、ワックスおよびステアリン酸からなる群から選ばれる少なくとも２種を混合したものがよい。
【００４８】
本発明において、酸化イットリウム（イットリア）等の安定化剤を３〜７重量％含むジルコニアセラミックスを選択した理由は、イットリア等の安定化剤が３重量％より少なくなると、成形したジルコニアセラミックスの耐衝撃性が低下し（脆くなる）、外部からの衝撃で割れ等が発生し易くなり、また、安定化剤が７重量％より多くなっても耐衝撃性が低下し、外部からの衝撃で割れ等が発生し易くなるからである。安定化剤が上記範囲内にあると、ジルコニアセラミックスの結晶構造が立方晶と単斜晶の２相混合組織となっているため、耐衝撃性が安定していると考えられる。
【００４９】
また、バインダーの含有量を、ジルコニア粉末１００重量部に対して２０〜２５重量部としたのは、バインダーが２０重量部より少なくなると、射出成形が悪くなり、金型内に素材が完全に充填されにくくなり、また、２５重量部より多くなると、脱脂工程に時間がかかり量産性が悪くなるとともに、成形された形が壊れやすくなるからである。
【００５０】
貴石としては、具体的には、サファイヤ、真珠、ガーネット、アメジスト、ブラッドストーン・アクアマリン、ダイヤモンド、エメラルド、ルビー、サードニックス、オパール、トパーズ、トルコ石などが挙げられる。これらは、１種単独で、あるいは２種以上組み合わせて用いることができる。
【００５１】
＜有色被膜層＞
本発明で用いられる基板表面に形成される有色被膜層は、有色被膜層は、通常、黒色色調、黒青色調、黒灰色調などの色調を有する黒色系被膜層、金色色調の金色系被膜層、銀色色調の銀色系被膜層、白色色調の白色系被膜層、青色色調の青色系被膜層、緑色色調の緑色系被膜層、黄色色調の黄色系被膜層および赤色色調の赤色系被膜層の中から選ばれる少なくとも１つの被膜層からなる。すなわち、この有色被膜層は１層または２層以上の有色被膜からなる。
【００５２】
有色被膜層として、上記のような色を有する被膜層を形成すると、時計の時刻を示す数字等の文字の視認性に優れる時計用表示板が得られる。
【００５３】
前記有色被膜層は、通常、有色樹脂塗料層または有色樹脂インキ層からなるが、乾式メッキ法により形成された金属被膜または金属化合物被膜からなっていてもよいし、また湿式メッキ法により形成された被膜からなっていてもよい。
【００５４】
乾式メッキ法により形成される金属被膜は、クロム、ニッケル、アルミニウム、金、白金、ロジウム、銀、チタン、ジルコニウム、タンタルおよびハフニウムからなる群から選ばれる少なくとも１種の金属元素を含有することが好ましい。前記金属被膜は、具体的には、下記（i）〜（iii）の群から選ばれる少なくとも１つの金属（合金を含む）からなることが好ましい。
（i）クロム、ニッケル、アルミニウム、金、白金、ロジウム、銀、チタン、ジルコニウム、タンタルおよびハフニウムからなる金属群。
（ii）クロム、ニッケル、アルミニウム、金、白金、ロジウム、銀、チタン、ジルコニウム、タンタルおよびハフニウムから選ばれる少なくとも２つの金属からなる合金群。
（iii）クロム、ニッケル、アルミニウム、金、白金、ロジウム、銀、チタン、ジルコニウム、タンタルおよびハフニウムから選ばれる少なくとも１つの金属とその他の金属からなる合金群。
【００５５】
上記（iii）における「その他の金属」とは、クロム、ニッケル、アルミニウム、金、白金、ロジウム、銀、チタン、ジルコニウム、タンタルおよびハフニウム以外の金属を意味し、具体的には、バナジウム、ニオブ、モリブデン、タングステン、ケイ素、ゲルマニウム、銅、パラジウム、鉄、コバルト、ルテニウムなどが挙げられる。これらの金属は、１種類であってもよいし、また２種以上組合せた合金でもよい。
【００５６】
前記金属被膜として、より具体的には、下記（I）〜（VII）の被膜が挙げられる。
（I）金属群（i）から選択される少なくとも１種の金属からなる被膜、
（II）合金群（ii）から選択される少なくとも１種の合金からなる被膜、
（III）合金群（iii）から選択される少なくとも１種の合金からなる被膜、
（IV）金属群（i）から選択される少なくとも１種の金属と合金群（ii）から選択される少なくとも１種の合金との組み合わせからなる被膜、
（V）金属群（i）から選択される少なくとも１種の金属と合金群（iii）から選択される少なくとも１種の合金との組み合わせからなる被膜、
（VI）合金群（ii）から選択される少なくとも１種の合金と合金群（iii）から選択される少なくとも１種の合金との組み合わせからなる被膜、
（VII）金属群（i）から選択される少なくとも１種の金属と合金群（ii）から選択される少なくとも１種の合金と合金群（iii）から選択される少なくとも１種の合金との組み合わせからなる被膜。
【００５７】
また、乾式メッキ法により形成される金属化合物被膜は、チタン、ジルコニウム、タンタルまたはハフニウムの、炭化物、酸化物、窒化物、炭窒化物、酸炭化物および炭窒化物の中から選ばれる少なくとも１つの金属（合金を含む）からなることが望ましい。
【００５８】
上記以外の炭化物としては、炭化バナジウム、炭化ニオブ、炭化クロム、炭化モリブデン、炭化タングステン、炭化ケイ素、炭化金、炭化銀、炭化銅、炭化鉄、炭化コバルト、炭化ニッケルなどが挙げられる。
【００５９】
上記以外の酸化物としては、酸化バナジウム、酸化ニオブ、酸化クロム、酸化モリブデン、酸化タングステン、酸化ケイ素、酸化ゲルマニウム、酸化金、酸化銀、酸化銅、酸化白金、酸化パラジウム、酸化鉄、酸化コバルト、酸化ニッケル、酸化チタン鉄などが挙げられる。
【００６０】
上記以外の窒化物としては、窒化バナジウム、窒化ニオブ、窒化クロム、窒化モリブデン、窒化タングステン、窒化ケイ素、窒化ゲルマニウム、窒化金、窒化銀、窒化銅、窒化鉄、窒化コバルト、窒化ニッケルなどが挙げられる。
【００６１】
上記以外の炭窒化物としては、バナジウム、ニオブなどの炭窒化物が挙げられる。
【００６２】
上記以外の酸炭化物としては、バナジウム、ニオブなどの酸炭化物が挙げられる。
【００６３】
上記以外の炭窒化物としては、バナジウム、ニオブなどの炭窒化物が挙げられる。
【００６４】
また、金属化合物被膜を形成する金属化合物（合金も含む）は、チタン、ジルコニウム、ハフニウム、バナジウム、ニオブ、タンタルの酸窒化物、酸炭窒化物であってもよい。
【００６５】
湿式メッキ法により形成される被膜は、黒クロム、黒ニッケル、黒ロジウム、黒ルテニウム、金、白金、ロジウム、銀、ニッケルおよびクロムの中から選ばれる少なくとも１つからなることが望ましい。
【００６６】
有色被膜層として有色樹脂塗料層を形成する場合、有色樹脂塗料を用いて、通常、エアースプレー塗装法、静電塗装法、ロールコーター塗装法またはスピンナー塗装法により形成する。
【００６７】
また、有色被膜層として有色樹脂インキ層を形成する場合、有色樹脂インキを用いて、通常、スクリーン印刷法、オフセット印刷法またはグラビア印刷法により形成する。
【００６８】
有色被膜層として有色樹脂塗料層または有色樹脂インキ層を形成する場合、「塗料便覧（日刊工業新聞、昭和４０年１１月２９日発行）」に記載された乾燥法や紫外線重合乾燥法を適宜選択して有色樹脂塗料または有色樹脂インキを乾燥する。これらのうち、酸化乾燥法、重合乾燥法、膨潤ゲル化乾燥法、紫外線重合乾燥法、融解重合乾燥法、揮発酸化乾燥法、揮発重合乾燥法、揮発酸化重合乾燥法および揮発膨潤ゲル化乾燥法が好ましい。これらの乾燥法は、溶剤に不溶な有色被膜層を形成することができ、その結果、有色被膜層を損傷（膨潤やひび割れ、溶解など）させることなく、この上に微粒子含有透明樹脂被膜層または後述する透明樹脂被膜層を形成することができる。
【００６９】
特に、有色被膜層を揮発重合乾燥法により形成する場合、有色樹脂塗料または有色樹脂インキを乾燥温度６０〜１８０℃、好ましくは９０〜１５０℃、最も好ましくは１３０〜１５０℃で乾燥することが望ましい。
【００７０】
有色樹脂塗料層または有色樹脂インキ層は、有色樹脂塗料または有色樹脂インキとして、アクリル樹脂、ウレタン樹脂、アルキッド樹脂、エポキシ樹脂またはこれらの混合樹脂からなる塗料またはインキによって形成することができる。有色樹脂塗料および有色樹脂インキは、耐光性、耐退色性に優れていることが好ましい。
【００７１】
有色樹脂塗料は、上記のような樹脂と着色剤（顔料、染料）を含有している。この有色樹脂塗料中に、必要に応じて、消泡剤、沈降防止剤、レベリング剤、分散剤、熱安定剤、紫外線吸収剤、有機溶剤などの従来公知の塗料用添加剤を、本発明の目的を損なわない範囲で配合することができる。
【００７２】
有色樹脂インキは、上記のような樹脂と着色剤（顔料、染料）を含有している。この有色樹脂インキ中に、必要に応じて、熱安定剤、紫外線吸収剤、有機溶剤などの従来公知の印刷インキ用添加剤を、本発明の目的を損なわない範囲で配合することができる。
【００７３】
有色被膜層を乾式メッキ法により形成する場合、蒸着法、イオンプレーティング法、アーク法およびスパッタリング法の中から選ばれる乾式メッキ法により、不活性ガス雰囲気、窒素ガス雰囲気、酸素を含むガス雰囲気および炭素を含むガス雰囲気の中から選ばれる少なくとも１つの雰囲気下に、被膜を形成することが望ましい。
【００７４】
有色被膜層の厚さは、特に制限はなく、その形成方法等により異なるが、有色樹脂塗料層の厚さは、通常、５〜２０μｍであり、有色樹脂インキ層の厚さは、通常、５〜２０μｍであり、乾式メッキ法により形成される金属被膜または金属化合物被膜からなる有色被膜層の厚さは、通常、０．０１〜１．０μｍであり、湿式メッキ法により形成される被膜からなる有色被膜層の厚さは、通常、０．０１〜５．０μｍである。
【００７５】
＜透明樹脂被膜層＞
本発明においては、上記したように、有色被膜層表面に、シリカ、アルミナ、ジルコニア、チタンの微粒子を含まない透明樹脂被膜層（以下、単に「透明樹脂被膜層」ともいう）が形成されていてもよい。この透明樹脂被膜層は、前記微粒子を含まない、透明樹脂塗料（以下、単に「透明樹脂塗料」ともいう）または透明樹脂インキ（以下、単に「透明樹脂インキ」ともいう）を用いて塗装または印刷して乾燥することにより形成することができる。
【００７６】
前記透明樹脂被膜層として透明樹脂塗料層または透明樹脂インキ層を形成する場合、「塗料便覧（日刊工業新聞、昭和４０年１１月２９日発行）」に記載された乾燥法や紫外線重合乾燥法を適宜選択して透明樹脂塗料または透明樹脂インキを乾燥する。これらのうち、酸化乾燥法、重合乾燥法、膨潤ゲル化乾燥法、紫外線重合乾燥法、融解重合乾燥法、揮発酸化乾燥法、揮発重合乾燥法、揮発酸化重合乾燥法および揮発膨潤ゲル化乾燥法が好ましい。これらの乾燥法は、溶剤に不溶な透明樹脂被膜層を形成することができ、その結果、透明樹脂被膜層を損傷（膨潤やひび割れ、溶解など）させることなく、この上に、後述する微粒子含有透明樹脂被膜層を形成することができる。
【００７７】
特に、前記透明樹脂被膜層を揮発重合乾燥法により形成する場合、透明樹脂塗料または透明樹脂インキを乾燥温度６０〜１８０℃、好ましくは９０〜１５０℃、最も好ましくは１３０〜１５０℃で乾燥することが望ましい。
【００７８】
上記の透明樹脂塗料または透明樹脂インキの透明樹脂としては、通常、アクリル樹脂、ウレタン樹脂、アルキッド樹脂、エポキシ樹脂またはそれらの変性樹脂が用いられる。透明樹脂は、耐光性に優れていることが好ましい。
【００７９】
この透明樹脂塗料および透明樹脂インキは、有機溶剤として沸点が１６０℃以下の溶剤を含有していることが好ましい。このような有機溶剤としては、具体的には、メチルエチルケトン（ＭＥＫ）、シクロヘキサノン、アセトン、メチルイソブチルケトン等のケトン類；
酢酸ブチル、酢酸エチル、酢酸イソプロピル等の酢酸エステル類；
キシレン、トルエン等の芳香族炭化水素類などが挙げられる。これらの溶剤は、１種または２種以上組み合わせて用いることができる。混合有機溶剤全体の沸点は、１６０℃以下であることが好ましい。
上記のように方法で形成した透明樹脂被膜層表面は、従来公知の研磨手段、たとえばラッピング、ポリシング等の研磨手段により鏡面光沢に仕上げることが好ましい。
【００８０】
この透明樹脂被膜層の厚さは１０〜５０μｍ、好ましくは２０〜３０μｍの範囲内であることが望ましい。
【００８１】
上記のような透明樹脂被膜層を有する時計用表示板は、透明樹脂被膜層を有しない時計用表示板に比べ、より一層深みのある艶消し仕上がり状態になり、より高級感がある。
【００８２】
透明樹脂被膜層を上記のような透明樹脂塗料で形成する場合、その塗装法としては、エアースプレー塗装法、ロールコーター塗装法、スピナー塗装法などが挙げられる。
【００８３】
また、透明樹脂被膜層を上記のような透明樹脂インキで形成する場合、その印刷方法としては、スクリーン印刷法、オフセット印刷法、グラビア印刷法などが挙げられる。
【００８４】
＜微粒子含有透明樹脂被膜層＞
本発明における有色被膜層または透明樹脂被膜層の表面には、微粒子含有透明樹脂被膜層が形成されている。
【００８５】
この微粒子含有透明樹脂被膜層に含まれる微粒子は、シリカ、アルミナ、ジルコニアまたはチタニアの微粒子であり、中でも、シリカ微粒子が好ましい。
【００８６】
これらの微粒子の粒径は、０．１〜１０μｍ、好ましくは１．０〜５．０μｍ、より好ましくは１．０〜３．０μｍの範囲内にあることが望ましい。シリカ等の微粒子は、透明樹脂に混ぜたときに、吸油性が大きいものが特に好ましい。
【００８７】
粒径が上記範囲内にあるシリカ等の微粒子を含む艶消しの微粒子含有透明樹脂被膜層を有色被膜層の表面に形成すると、有色被膜層の色をそのまま現出させて透明感があり、しかも、文字の視認性に優れる高級感のある時計用表示板が得られる。特に、この艶消しの微粒子含有透明樹脂被膜層を、シリカ等の上記微粒子を含まない透明樹脂被膜層の表面に形成すると、より一層深みのある色を現出させることができる。
【００８８】
微粒子含有透明樹脂被膜層における微粒子の含有量は、有色被膜層の色調等により異なるが、通常、微粒子を除く透明樹脂（固形分）１００重量％に対して、５〜３０重量％、好ましくは１０〜３０重量％、最も好ましくは１０〜２０重量％の範囲内である。
【００８９】
上記の微粒子含有透明樹脂被膜層を形成する際に用いられる微粒子含有の、透明樹脂塗料（以下、「微粒子含有透明樹脂塗料」という）または透明樹脂インキ（以下、「微粒子含有透明樹脂インキ」という）の透明樹脂は、通常、アクリル樹脂、ウレタン樹脂、アルキッド樹脂、エポキシ樹脂またはそれらの変性樹脂である。透明樹脂は、耐光性に優れていることが好ましい。
【００９０】
この微粒子含有透明樹脂塗料は、有機溶剤として沸点が１６０℃以下の溶剤を含有していることが好ましい。このような有機溶剤としては、具体的には、メチルエチルケトン（ＭＥＫ）、シクロヘキサノン、アセトン、メチルイソブチルケトン等のケトン類；
酢酸ブチル、酢酸エチル、酢酸イソプロピル等の酢酸エステル類；
キシレン、トルエン等の芳香族炭化水素類などが挙げられる。これらの溶剤は、１種または２種以上組み合わせて用いることができる。混合有機溶剤全体の沸点は、１６０℃以下であることが好ましい。
【００９１】
微粒子含有透明樹脂被膜層を上記のような微粒子含有透明樹脂塗料で形成する場合、その塗装法としては、エアースプレー塗装法、ロールコーター塗装法、スピナー塗装法などが挙げられる。中でも、溶液分散性の面から、エアースプレー塗装法が好ましい。
【００９２】
微粒子含有透明樹脂被膜層を上記のような微粒子含有透明樹脂塗料を用いて塗装により形成する場合、この透明樹脂塗料はシリカ微粒子、アルミナ微粒子、ジルコニア微粒子またはチタニア微粒子と、分散剤とを含有することが好ましい。
【００９３】
前記分散剤としては、脂肪族多価カルボン酸、ポリエステルのアミン塩、ポリエーテル・エステル型アニオン系界面活性剤、ポリカルボン酸の長鎖アミン塩、ポリアミノアマイドと燐酸の塩、ポリアミノアマイドとポリエステル酸の塩、特殊変性ポリアマイド、燐酸エステル系界面活性剤、アクリル系重合物、高分子量ポリエステル酸のアマイドアミン塩、ポリエーテル燐酸エステルのアミン塩およびポリエーテル燐酸エステル（以上、楠本化成（株）製分散剤）が挙げられる。
【００９４】
分散剤の含有量は、通常、微粒子を除く透明樹脂（固形分）１００重量％に対して、０．１〜１０重量％、好ましくは０．５〜８重量％、最も好ましくは１〜６重量％の範囲内である。なお、本明細書において、微粒子含有の、透明樹脂塗料または透明樹脂インキに含まれる透明樹脂量（固形分）は、微粒子含有の、透明樹脂塗料または透明樹脂インキを調製する際に使用された透明樹脂の量であり、微粒子含有の、透明樹脂塗料または透明樹脂インキを被膜形成条件で処理して溶媒を除去することによって確認することができる。
【００９５】
微粒子含有透明樹脂塗料に分散剤を含有させることにより、微粒子が均一に分散し、微粒子含有透明樹脂塗料は安定性、塗装性に優れるとともに、美しい艶消し仕上がりの、生産性に優れた時計用表示板を得ることができる。
【００９６】
また、微粒子含有透明樹脂被膜層を上記のような微粒子含有透明樹脂インキで形成する場合、その印刷方法としては、スクリーン印刷法、オフセット印刷法、グラビア印刷法などが挙げられる。中でも、スクリーン印刷法が好ましい。
【００９７】
微粒子含有透明樹脂被膜層をスクリーン印刷法で形成する場合、使用する微粒子含有透明樹脂インキは、有機溶剤として沸点が１６０℃以下の溶剤を含有していることが好ましい。このような有機溶剤としては、具体的には、メチルエチルケトン（ＭＥＫ）、シクロヘキサノン、アセトン、メチルイソブチルケトン等のケトン類；
酢酸ブチル、酢酸エチル、酢酸イソプロピル等の酢酸エステル類；
キシレン、トルエン等の芳香族炭化水素類などが挙げられる。これらの溶剤は、１種または２種以上組み合わせて用いることができる。混合有機溶剤全体の沸点は、１６０℃以下であることが好ましい。
【００９８】
微粒子含有透明樹脂被膜層は、微粒子含有の、透明樹脂塗料または透明樹脂インキを用いて、厚さが５〜５０μｍ、好ましくは１０〜３０μｍの範囲内になるように形成することが望ましい。
【００９９】
＜時計用表示板＞
本発明に係る時計用表示板は、時計用表示板の基板と、有色被膜層と、微粒子含有透明樹脂被膜層とを、この順で積層した構造、あるいは、時計用表示板の基板と、有色被膜層と、透明樹脂被膜層と、微粒子含有透明樹脂被膜層とを、この順で積層した構造を有し、仕上がり表面が艶消し状態になっている。この微粒子含有透明樹脂被膜層表面の６０°グロス値は、０．０１〜１．０、好ましくは０．０１〜０．５の範囲内にある。
【０１００】
微粒子含有透明樹脂被膜層表面の６０°グロス値が上記範囲内にあると、いわゆる「白ボケ」がなく、従来の艶消し仕上がりの時計用表示板では得られなかった、透明感のある綺麗な艶消し仕上がり状態の、高級感のある時計用表示板が得られる。この時計用表示板は、種々の角度から見ても、下地表面に形成された微粒子含有透明樹脂被膜層が透明性、光透過性に優れているため透過した光の散乱がなく、下地の有色被膜層の色がそのまま艶消し仕上がり状態で現出しており、文字の視認性に優れている。
【０１０１】
また、艶消しと同じような作用がある無反射コーティング蒸着法による無反射膜コーティングは、視野角が狭く、ある角度からは無反射となるが、別の角度から見た場合、無反射とならない。しかも、本発明品より高価であるため、時計用表示板には本発明品が最も有効である。
【０１０２】
本発明に係る時計用表示板の製造方法は、前記したように、（１）基板を製作する工程と、（２）前工程（１）で得られた時計用表示板の基板表面に、有色被膜層を形成する工程と、（３）前工程（２）で得られた有色被膜層表面に、特定の微粒子含有透明樹脂被膜層を形成する工程とを少なくとも含むことを特徴とする。
【０１０３】
本発明においては、前記したように、上記（３）の工程の前に、有色被膜層表面に、シリカ等の前記微粒子を含有していない透明樹脂被膜層を形成する工程と、この工程で得られた透明樹脂被膜層表面を鏡面光沢に仕上げる工程を加えることができる。
【０１０４】
また、上記諸工程の他に、基板に、プレス加工によって時字などを構成する表面突設部を設ける工程、あるいは、時計用表示板の上面に、印刷によるマーキングを施したり、時字などのマーキング部材を付着させる工程を適宜、採用することも可能である。
【０１０５】
さらに、時計用表示板に、時計用表示板を時計本体に取り付けるための取り付け手段が設けられているのが好ましく、このような取り付け手段を設ける工程を適宜、採用することも可能である。取り付け手段としては、外周部に形成した切欠部、外周部に形成した突起部、外周部に形成した孔、または表示板の裏面に形成した突設部、足などが挙げられる。
【０１０６】
［実施例］
以下、本発明を実施例により説明するが、本発明は、これらの実施例により何ら限定されるものではない。
【０１０７】
なお、実施例における微粒子含有透明樹脂被膜層表面の６０°グロス値は、日本電色工業（株）製のグロスメーター（商品名  光沢計ＶＧ２０００）を用いて測定した。６０°グロス値が小さい程、表面の艶が消えることを意味する。
【実施例１】
【０１０８】
時計用表示板として文字板を以下のようにして製造した。その製造方法を図１を用いて説明する。図１は、時計用表示板の断面図である。
【０１０９】
まず、厚さ４００μｍの黄銅（銅合金）製フープ材からプレス加工で所定の形状に文字板用の基板１を製作した。
【０１１０】
次いで、時字（植字）を取り付けるための小孔（１２ヶ所で各２個）（図示せず）をプレス加工で開けた。
【０１１１】
次いで、ムーブメント（図示せず）に取り付け固定するための足２（直径７００μｍの銅製丸棒）を２本スポット溶接した。符号３が、そのスポット溶接部である。
【０１１２】
次いで、目付機に基板１を取り付け、基板１と燐青銅の線材を束にした金属ブラシとを回転させながら、基板１表面に金属ブラシを当て、基板１の中心孔４から外周部に向かった放射状の旭光目付けを行なった。符号５が旭光目が設けられた基板１表面である。上記の中心孔４には、針軸が入る。
【０１１３】
次いで、基板１の錆防止を目的として、上記足２に電極を固定し、ニッケルメッキ浴中（湿式メッキ）で基板１の表面に、厚さ約０．１〜０．３μｍのニッケルメッキ被膜（図示せず）を形成した。
【０１１４】
次いで、このニッケルメッキ被膜表面に、黒色の樹脂塗料をエアースプレー塗装法（エアー圧、約２気圧）で塗布した後、８０℃で３０分間乾燥し、厚さ約１０μｍの黒色の有色被膜層６（黒色系被膜層）を形成した。
【０１１５】
次いで、この有色被膜層６の表面に、粒径が１．０〜５．０μｍで、平均粒径２μｍのシリカ微粒子を含む透明アクリル樹脂インキ（溶剤の沸点は１６０℃以下である。）をスクリーン印刷法で印刷した後１００℃で６０分間乾燥し、厚さ約２０μｍのシリカ微粒子含有透明樹脂被膜層７を形成した。この微粒子含有透明樹脂層７における平均粒径２μｍのシリカ微粒子含有量は１５重量％であった。
【０１１６】
次いで、この微粒子含有透明樹脂被膜層７表面に、パット印刷法（特殊凹版オフセット印刷法）で切分、製品名、メーカー名等（図示せず）を印刷した。
【０１１７】
次いで、時字（植字）（図示せず）を基板１の小孔に挿入し、基板１の裏面より時字の足をカシメ固定すると共に、接着剤を併用して完全に固着させて文字板を完成させた。
【０１１８】
得られた文字板表面における６０°グロス値は０．０３であり、黒色系被膜層の色がそのまま現出し、しかも、透明感のある艶消し仕上げで高級感があり、時字（文字）の視認性に優れていた。
【０１１９】
また、上記文字板と同様の処理を施した時計用表示板である見返リングを、通常仕上げを施した文字板の外周部に固定することで、今までにないデザイン表現がなされた文字板を得ることができる。（文字板表面が光沢を有し、見返リングのみが透明感のある艶消し仕上げとなっている。）
【実施例２】
【０１２０】
時計用表示板として文字板を以下のようにして製造した。
【０１２１】
まず、模様の入った金型を用いてプレス加工にて、厚さ３００μｍの洋白（銅合金）製フープ材表面に模様を転写した。
【０１２２】
次いで、このフープ材からプレス加工で所定の形状に文字板用の基板を製作した。
【０１２３】
次いで、ムーブメントに取り付け固定するための足（直径７００μｍの銅製丸棒）を２本スポット溶接した。
【０１２４】
次いで、基板の錆防止を目的として、上記足に電極を固定し、ニッケルメッキ浴中（湿式メッキ）で基板表面に、厚み約０．１〜０．３μｍのニッケルメッキ被膜を形成した。
【０１２５】
次いで、この足に電極を固定し、銀メッキ浴中（湿式メッキ）で上記ニッケルメッキ被膜表面に、厚さ約０．３〜０．８μｍの銀メッキ被膜（有色被膜層（銀色系被膜層））を形成した。
【０１２６】
次いで、この銀メッキ被膜表面に、透明アクリル樹脂塗料（溶剤の沸点は１６０℃以下である。）をエアースプレー塗装法（エアー圧、約３気圧）で塗布した後、１４０℃で６０分間乾燥し、厚さ約５０μｍの透明樹脂被膜層を形成した。
【０１２７】
次いで、この透明樹脂被膜層表面をポリシングして研磨し、厚さ約２０μｍの透明樹脂被膜層を形成した。この研磨した表面は、平滑で鏡面光沢を有している。
【０１２８】
次いで、時字（植字）を取り付けるための小孔（１２ヶ所で各２個）をプレス加工で開けた。
【０１２９】
次いで、この透明樹脂被膜層表面に、粒径が１．０〜５．０μｍで、平均粒径１．５μｍのアルミナ微粒子を含む透明ウレタン樹脂インキ（溶剤の沸点は１６０℃以下である。）をスクリーン印刷法で印刷し、８０℃で３０分間乾燥し、厚さ約１５μｍのアルミナ微粒子含有透明樹脂被膜層を形成した。この微粒子含有透明樹脂層における平均粒径１．５μｍのアルミナ微粒子含有量は２０重量％であった。
【０１３０】
次いで、この微粒子含有透明樹脂被膜層表面に、パット印刷法（特殊凹版オフセット印刷法）で切分、製品名、メーカー名等を印刷した。
【０１３１】
次いで、時字（植字）を基板の小孔に挿入し、基板の裏面より時字の足をカシメ固定すると共に、接着剤を併用して完全に固着させて文字板を完成させた。
【０１３２】
得られた文字板表面における６０°グロス値は０．４であり、銀色系被膜層の色がそのまま現出し、しかも、非常に透明感のある艶消し仕上げで高級感があり、時字（文字）の視認性に優れていた。
【実施例３】
【０１３３】
時計用表示板として文字板を以下のようにして製造した。その製造方法を図２を用いて説明する。図２は、時計用表示板の平面図である。図３は、時計用表示板の固定状態を説明するための断面図である。
【０１３４】
まず、ポリカーボネート樹脂を射出成形して表面に模様を有する厚さ５００μｍの文字板１１用の基板を製作した。この基板の外周部に、切欠部１２ａを形成して突出部１２Ａを設けるとともに、ノッチすなわち、ほぼ矩形の突出部１２Ｂ、１２Ｃ、１２Ｄを形成した。これらの突出部たとえば突出部１２Ａは、図３に示すように、外胴１５の内部に嵌着された合成樹脂から成る支持枠１６の上部に形成された凹部１７に嵌合されることにより固定されるようになっている。符号１８は、支持枠１６の凹部１７の一つに設けられた位置合わせ用の突設部であり、この突設部１８と上記切欠部１２ａとを嵌合して文字板１１の位置合わせが可能なようになっている。
【０１３５】
次いで、蒸着装置内に、上記基板をセットし、１×１０-5Ｔｏｒｒの真空度とした後、蒸着法により銀を飛ばして基板表面に厚さ０．０１μｍの銀メッキ被膜（図示せず）を形成し、さらに、蒸着法により金を飛ばして銀メッキ表面に厚さ０．０１５μｍの金メッキ被膜（図示せず）を形成して２層からなる金色の有色被膜層（金色系被膜層）を得た。このとき、基板の裏面にメッキ被膜が着かないようにするため、基板の裏面が治具（基板を固定するためのもの）に密接されている状態でメッキ被膜形成処理が行なわれている。また、デザインのため、基板の裏面にメッキ被膜を形成する場合は、上記と反対に基板の表面を治具に固定すればよい。
【０１３６】
次いで、この有色被膜層表面に、粒径が１．０〜５．０μｍで、平均粒径２μｍのシリカ微粒子を含む透明アクリル樹脂インキ（溶剤の沸点は１６０℃以下である。）をスクリーン印刷法で印刷し、６０℃で３０分間乾燥し、厚さ約１０μｍのシリカ微粒子含有透明樹脂被膜層（図示せず）を形成した。この微粒子含有透明樹脂被膜層における平均粒径２μｍのシリカ微粒子含有量は１０重量％であった。
【０１３７】
次いで、この微粒子含有透明樹脂被膜層表面に、パット印刷法（特殊凹版オフセット印刷法）で切分１３、製品名、メーカー名等を印刷した。
【０１３８】
次いで、接着剤が裏面にコーティングされた時字（植字）１４を基板の所定の位置に接着固定させて文字板１１を完成させた。
【０１３９】
得られた文字板１１の表面における６０°グロス値は０．１５であり、金色系被膜層の色がそのまま現出し、しかも、透明感のある艶消し仕上げで高級感があり、時字（文字）の視認性に優れていた。また、微粒子含有透明樹脂被膜層における光の透過率は２０〜４０％であった。
【０１４０】
なお、上記時字１４は、厚さ２０〜３０μｍの電気鋳造法で作製された時字であって、以下の方法によって製造されたものである。
【０１４１】
まず、ステンレス製の基板表面にフォトレジストをコーティングし、所定の時字（ポジフィルム）が描かれたポジフィルムを基板上に載せて露光し、現像・水洗・乾燥を順次行なった後、クロム酸溶液に浸漬し、露出した基板表面に酸化膜（電気鋳造法で作製された時字を基板から剥離できるようにするためのもの）を形成する。次いで、この基板を用い、ニッケル電気鋳造浴中で電気鋳造を行なう。その後、基板から電気鋳造法で作製された時字をバックシート（表面に粘着剤が塗布されている。）に写し、この時字の裏面に印刷により接着剤をコーティングすることにより上記時字が得られる。
【実施例４】
【０１４２】
時計用表示板としてソーラー用文字板を以下のようにして製造した。その製造方法を図４を用いて説明する。図４の（ａ）は、時計用表示板の断面図であり、（ｂ）は平面図である。
【０１４３】
まず、強化ガラスから厚さ３００μｍのソーラー用文字板２７の基板２１を製作した。図４の（ｂ）に示すように、外周部に切欠部２２ａを形成して突出部２２Ａを設けるとともに、ノッチすなわち、ほぼ矩形の突出部２２Ｂ、２２Ｃ、２２Ｄを有する金属リング２３を、強化ガラス製の基板２１の外周に固定した。図４の（ａ）に示すように、この金属リング２３の下部には基板２１を受けるための鍔部２４が設けられている。また符号２８は針軸が入る中心孔である。
【０１４４】
次いで、イオンプレーティング装置内に、上記基板２１をセットして、１×１０-5Ｔｏｒｒの真空度とした後、アルゴンガスを３×１０-3Ｔｏｒｒになるまで導入した。
【０１４５】
次いで、アルゴンガスの導入を止め、この装置内に窒素ガスを２×１０-3Ｔｏｒｒになるまで導入した。
【０１４６】
次いで、この装置内に備えられたプラズマ銃でプラズマを発生させた後、チタンを１０分間蒸発させて、厚さ０．５μｍの金色のＴｉＮ被膜（図示せず）を形成し、有色被膜層（金色系被膜層）を得た。このとき、基板の裏面にメッキ被膜が着かないようにするため、基板の裏面が治具（基板を固定するためのもの）に密接されている状態でメッキ被膜形成処理が行なわれている。また、デザインのため、基板の裏面にメッキ被膜を形成する場合は、上記と反対に基板の表面を治具に固定すればよい。
【０１４７】
次いで、この有色被膜層表面に、粒径が１．０〜５．０μｍで、平均粒径２μｍのシリカ微粒子を含む透明ウレタン樹脂インキ（溶剤の沸点は１６０℃以下である。）をスクリーン印刷法で印刷し、８０℃で３０分間乾燥し、厚さ約１０μｍのシリカ微粒子含有透明樹脂被膜層（図示せず）を形成した。この微粒子含有透明樹脂被膜層における平均粒径２μｍのシリカ微粒子含有量は１５重量％であった。
【０１４８】
次いで、この微粒子含有透明樹脂被膜層表面に、パット印刷法（特殊凹版オフセット印刷法）で切分２６、製品名、メーカー名等を印刷した。
【０１４９】
次いで、接着剤が裏面にコーティングされた時字（植字）２５を基板２１の所定の位置に接着固定させて文字板２７を完成させた。
【０１５０】
得られた文字板２７の表面２９における６０°グロス値は０．１であり、金色系被膜層の色がそのまま現出し、しかも、透明感のある艶消し仕上げで高級感があり、時字（文字）の視認性に優れていた。また、微粒子含有透明樹脂被膜層における光の透過率は２５〜４０％であった。
【０１５１】
なお、上記時字２５は、厚さ２０〜３０μｍの電気鋳造法で作製された時字であって、実施例３における時字１４と同じ方法で製造されたものである。
【実施例５】
【０１５２】
液晶デジタル時計用表示板として使用される見切板を以下のようにして製造した。
【０１５３】
まず、厚さ４００μｍの黄銅（銅合金）製フープ材からプレス加工で所定の形状に見切板用の基板を製作した。
【０１５４】
次いで、ムーブメントに取り付け固定するための足（直径７００μｍの銅製丸棒）を２本スポット溶接した。
【０１５５】
次いで、基板の錆防止を目的として、上記足に電極を固定し、ニッケルメッキ浴中（湿式メッキ）で基板表面に、厚さ約０．１〜０．３μｍのニッケルメッキ被膜を形成した。
【０１５６】
次いで、この足に電極を固定し、金メッキ浴中（湿式メッキ）で上記ニッケルメッキ被膜表面に、厚さ約０．３〜０．８μｍの金メッキ被膜（有色被膜層（金色系被膜層））を形成した。
【０１５７】
次いで、この有色被膜層表面に、粒径が１．０〜５．０μｍで、平均粒径１．５μｍのアルミナ微粒子を含む透明ウレタン樹脂塗料（溶剤の沸点は１６０℃以下である。）をエアースプレー塗装法（エアー圧、約３気圧）で塗布した後、１２０℃で３０分間乾燥し、厚さ約１５μｍのアルミナ微粒子含有透明樹脂被膜層を形成した。この微粒子含有透明樹脂層における平均粒径１．５μｍのアルミナ微粒子含有量は２０重量％であった。
【０１５８】
次いで、この微粒子含有透明樹脂被膜層表面に、パット印刷法（特殊凹版オフセット印刷法）で製品名、メーカー名等を印刷して見切板を完成させた。
【０１５９】
得られた見切板表面における６０°グロス値は０．５であり、金色系被膜層の色がそのまま現出し、しかも、透明感のある艶消し仕上げで高級感があった。
【０１６０】
以下に、上記見切板の使われ方を図５を用いて説明する。
【０１６１】
図５は、上記見切板を使用した液晶デジタル時計の部分断面図である。
【０１６２】
符号３１は時計ケースである。そのケース３１内部の不要部分を覆う見切板３２の裏面にスポット溶接された足３３を、モジュール３４の上面に設けられた凹部に挿入することにより、見切板３２がモジュール３４上面に固定される。
【０１６３】
符号３５は風防ガラス３５でパッキン３６を介して時計ケース３１に固定されている。また、符号３７は開口部であり、その開口部３７の下に時刻を示す液晶表示装置３８が、モジュール３４上面の中央部に設けられている凹部に固定されている。この液晶表示装置３８では、液晶３９が上ガラス４０と下ガラス４１との間で介在している。上記開口部３７を通して液晶で表示された時刻等を見ることができる。
【実施例６】
【０１６４】
時計用表示板として文字板を以下のようにして製造した。その製造方法を図１を用いて説明する。図１は、時計用表示板の断面図である。
【０１６５】
まず、厚さ４００μｍの黄銅（銅合金）製フープ材からプレス加工で所定の形状に文字板用の基板１を製作した。
【０１６６】
次いで、時字（植字）を取り付けるための小孔（１２ヶ所で各２個）（図示せず）をプレス加工で開けた。
【０１６７】
次いで、ムーブメント（図示せず）に取り付け固定するための足２（直径７００μｍの銅製丸棒）を２本スポット溶接した。符号３が、そのスポット溶接部である。
【０１６８】
次いで、目付機に基板１を取り付け、基板１と燐青銅の線材を束にした金属ブラシとを回転させながら、基板１表面に金属ブラシを当て、基板１の中心孔４から外周部に向かった放射状の旭光目付けを行なった。符号５が旭光目が設けられた基板１表面である。上記の中心孔４には、針軸が入る。
【０１６９】
次いで、基板１の錆防止を目的として、上記足２に電極を固定し、ニッケルメッキ浴中（湿式メッキ）で基板１の表面に、厚さ約０．１〜０．３μｍのニッケルメッキ被膜（図示せず）を形成した。
【０１７０】
次いで、このニッケルメッキ被膜表面に、黒色のエポキシ樹脂塗料をエアースプレー塗装法（エアー圧、約２気圧）で塗布した後、８０℃で３０分間揮発重合乾燥法により乾燥し、厚さ約１０μｍの黒色の有色被膜層６（黒色系被膜層）を形成した。
【０１７１】
次いで、この有色被膜層６の表面に、粒径が１．０〜５．０μｍで、平均粒径２μｍのシリカ微粒子と、透明エポキシ樹脂（固形分）１００重量％に対して８重量％のポリカルボン酸の長鎖アミン塩とを含む透明エポキシ樹脂塗料（溶剤の沸点は１６０℃以下である。）をエアースプレー塗装法（エアー圧、約３気圧）で塗布した後８０℃で３０分間揮発重合乾燥法により乾燥し、厚さ約２０μｍのシリカ微粒子含有透明樹脂被膜層７を形成した。この微粒子含有透明樹脂層７における平均粒径２μｍのシリカ微粒子含有量は１５重量％であった。
【０１７２】
次いで、この微粒子含有透明樹脂被膜層７表面に、パット印刷法（特殊凹版オフセット印刷法）で切分、製品名、メーカー名等（図示せず）を印刷した。
【０１７３】
次いで、時字（植字）（図示せず）を基板１の小孔に挿入し、基板１の裏面より時字の足をカシメ固定すると共に、接着剤を併用して完全に固着させて文字板を完成させた。
【０１７４】
得られた文字板表面における６０°グロス値は０．１であり、黒色系被膜層の色がそのまま現出し、しかも、透明感のある艶消し仕上げで高級感があり、時字（文字）の視認性に優れていた。
【０１７５】
また、上記文字板と同様の処理を施した時計用表示板である見返リングを、通常仕上げを施した文字板の外周部に固定することで、今までにないデザイン表現がなされた文字板を得ることができる。（文字板表面が光沢を有し、見返リングのみが透明感のある艶消し仕上げとなっている。）
【実施例７】
【０１７６】
時計用表示板として文字板を以下のようにして製造した。
【０１７７】
まず、模様の入った金型を用いてプレス加工にて、厚さ３００μｍの洋白（銅合金）製フープ材表面に模様を転写した。
【０１７８】
次いで、このフープ材からプレス加工で所定の形状に文字板用の基板を製作した。
【０１７９】
次いで、ムーブメントに取り付け固定するための足（直径７００μｍの銅製丸棒）を２本スポット溶接した。
【０１８０】
次いで、基板の錆防止を目的として、上記足に電極を固定し、ニッケルメッキ浴中（湿式メッキ）で基板表面に、厚み約０．１〜０．３μｍのニッケルメッキ被膜を形成した。
【０１８１】
次いで、この足に電極を固定し、銀メッキ浴中（湿式メッキ）で上記ニッケルメッキ被膜表面に、厚さ約０．３〜０．８μｍの銀メッキ被膜（有色被膜層（銀色系被膜層））を形成した。
【０１８２】
次いで、この銀メッキ被膜表面に、透明アクリル樹脂塗料（溶剤の沸点は１６０℃以下である。）をエアースプレー塗装法（エアー圧、約３気圧）で塗布した後、１５０℃で６０分間揮発重合乾燥法により乾燥し、厚さ約５０μｍの透明樹脂被膜層を形成した。
【０１８３】
次いで、この透明樹脂被膜層表面をポリシングして研磨し、厚さ約２０μｍの透明樹脂被膜層を形成した。この研磨した表面は、平滑で鏡面光沢を有している。
【０１８４】
次いで、時字（植字）を取り付けるための小孔（１２ヶ所で各２個）をプレス加工で開けた。
【０１８５】
次いで、この透明樹脂被膜層表面に、粒径が１．０〜５．０μｍで、平均粒径１．５μｍのアルミナ微粒子と、透明ウレタン樹脂（固形分）１００重量％に対して０．１重量％のポリアミノアマイドとポリエステル酸の塩とを含む透明ウレタン樹脂塗料（溶剤の沸点は１６０℃以下である。）をエアースプレー塗装法（エアー圧、約３気圧）で塗布し、８０℃で３０分間揮発重合乾燥法により乾燥し、厚さ約１５μｍのアルミナ微粒子含有透明樹脂被膜層を形成した。この微粒子含有透明樹脂層における平均粒径１．５μｍのアルミナ微粒子含有量は２０重量％であった。
【０１８６】
次いで、この微粒子含有透明樹脂被膜層表面に、パット印刷法（特殊凹版オフセット印刷法）で切分、製品名、メーカー名等を印刷した。
【０１８７】
次いで、時字（植字）を基板の小孔に挿入し、基板の裏面より時字の足をカシメ固定すると共に、接着剤を併用して完全に固着させて文字板を完成させた。
【０１８８】
得られた文字板表面における６０°グロス値は０．４であり、銀色系被膜層の色がそのまま現出し、しかも、非常に透明感のある艶消し仕上げで高級感があり、時字（文字）の視認性に優れていた。
【実施例８】
【０１８９】
時計用表示板として文字板を以下のようにして製造した。その製造方法を図２を用いて説明する。図２は、時計用表示板の平面図である。図３は、時計用表示板の固定状態を説明するための断面図である。
【０１９０】
まず、ポリカーボネート樹脂を射出成形して表面に模様を有する厚さ５００μｍの文字板１１用の基板を製作した。この基板の外周部に、切欠部１２ａを形成して突出部１２Ａを設けるとともに、ノッチすなわち、ほぼ矩形の突出部１２Ｂ、１２Ｃ、１２Ｄを形成した。これらの突出部たとえば突出部１２Ａは、図３に示すように、外胴１５の内部に嵌着された合成樹脂から成る支持枠１６の上部に形成された凹部１７に嵌合されることにより固定されるようになっている。符号１８は、支持枠１６の凹部１７の一つに設けられた位置合わせ用の突設部であり、この突設部１８と上記切欠部１２ａとを嵌合して文字板１１の位置合わせが可能なようになっている。
【０１９１】
次いで、蒸着装置内に、上記基板をセットし、１×１０-5Ｔｏｒｒの真空度とした後、蒸着法により銀を飛ばして基板表面に厚さ０．０１μｍの銀メッキ被膜（図示せず）を形成し、さらに、蒸着法により金を飛ばして銀メッキ表面に厚さ０．０１５μｍの金メッキ被膜（図示せず）を形成して２層からなる金色の有色被膜層（金色系被膜層）を得た。このとき、基板の裏面にメッキ被膜が着かないようにするため、基板の裏面が治具（基板を固定するためのもの）に密接されている状態でメッキ被膜形成処理が行なわれている。また、デザインのため、基板の裏面にメッキ被膜を形成する場合は、上記と反対に基板の表面を治具に固定すればよい。
【０１９２】
次いで、この有色被膜層表面に、粒径が１．０〜５．０μｍで、平均粒径２μｍのシリカ微粒子と、透明アクリル樹脂（固形分）１００重量％に対して０．５重量％のポリアミノアマイドとポリエステル酸の塩とを含む透明アクリル樹脂塗料（溶剤の沸点は１６０℃以下である。）をエアースプレー塗装法（エアー圧、約２気圧）で塗布し、６０℃で３０分間揮発重合乾燥法により乾燥し、厚さ約１０μｍのシリカ微粒子含有透明樹脂被膜層（図示せず）を形成した。この微粒子含有透明樹脂被膜層における平均粒径２μｍのシリカ微粒子含有量は１０重量％であった。
【０１９３】
次いで、この微粒子含有透明樹脂被膜層表面に、パット印刷法（特殊凹版オフセット印刷法）で切分１３、製品名、メーカー名等を印刷した。
【０１９４】
次いで、接着剤が裏面にコーティングされた時字（植字）１４を基板の所定の位置に接着固定させて文字板１１を完成させた。
【０１９５】
得られた文字板１１の表面における６０°グロス値は０．３であり、金色系被膜層の色がそのまま現出し、しかも、透明感のある艶消し仕上げで高級感があり、時字（文字）の視認性に優れていた。また、微粒子含有透明樹脂被膜層における光の透過率は２０〜４０％であった。
【０１９６】
なお、上記時字１４は、厚さ２０〜３０μｍの電気鋳造法で作製された時字であって、以下の方法によって製造されたものである。
【０１９７】
まず、ステンレス製の基板表面にフォトレジストをコーティングし、所定の時字（ポジフィルム）が描かれたポジフィルムを基板上に載せて露光し、現像・水洗・乾燥を順次行なった後、クロム酸溶液に浸漬し、露出した基板表面に酸化膜（電気鋳造法で作製された時字を基板から剥離できるようにするためのもの）を形成する。次いで、この基板を用い、ニッケル電気鋳造浴中で電気鋳造を行なう。その後、基板から電気鋳造法で作製された時字をバックシート（表面に粘着剤が塗布されている。）に写し、この時字の裏面に印刷により接着剤をコーティングすることにより上記時字が得られる。
【実施例９】
【０１９８】
時計用表示板としてソーラー用文字板を以下のようにして製造した。その製造方法を図４を用いて説明する。図４の（ａ）は、時計用表示板の断面図であり、（ｂ）は平面図である。
【０１９９】
まず、強化ガラスから厚さ３００μｍのソーラー用文字板２７の基板２１を製作した。図４の（ｂ）に示すように、外周部に切欠部２２ａを形成して突出部２２Ａを設けるとともに、ノッチすなわち、ほぼ矩形の突出部２２Ｂ、２２Ｃ、２２Ｄを有する金属リング２３を、強化ガラス製の基板２１の外周に固定した。図４の（ａ）に示すように、この金属リング２３の下部には基板２１を受けるための鍔部２４が設けられている。また符号２８は針軸が入る中心孔である。
【０２００】
次いで、イオンプレーティング装置内に、上記基板２１をセットして、１×１０-5Ｔｏｒｒの真空度とした後、アルゴンガスを３×１０-3Ｔｏｒｒになるまで導入した。
【０２０１】
次いで、アルゴンガスの導入を止め、この装置内に窒素ガスを２×１０-3Ｔｏｒｒになるまで導入した。
【０２０２】
次いで、この装置内に備えられたプラズマ銃でプラズマを発生させた後、チタンを１０分間蒸発させて、厚さ０．５μｍの金色のＴｉＮ被膜（図示せず）を形成し、有色被膜層（金色系被膜層）を得た。このとき、基板の裏面にメッキ被膜が着かないようにするため、基板の裏面が治具（基板を固定するためのもの）に密接されている状態でメッキ被膜形成処理が行なわれている。また、デザインのため、基板の裏面にメッキ被膜を形成する場合は、上記と反対に基板の表面を治具に固定すればよい。
【０２０３】
次いで、この有色被膜層表面に、粒径が１．０〜５．０μｍで、平均粒径２μｍのシリカ微粒子と、透明アクリル樹脂（固形分）１００重量％に対して２重量％のポリアミノアマイドと燐酸の塩とを含む透明アクリル樹脂塗料（溶剤の沸点は１６０℃以下である。）をエアースプレー塗装法（エアー圧、約３気圧）で塗布し、１４０℃で３０分間揮発重合乾燥法により乾燥し、厚さ約１５μｍのシリカ微粒子含有透明樹脂被膜層（図示せず）を形成した。この微粒子含有透明樹脂被膜層における平均粒径２μｍのシリカ微粒子含有量は１５重量％であった。
【０２０４】
次いで、この微粒子含有透明樹脂被膜層表面に、パット印刷法（特殊凹版オフセット印刷法）で切分２６、製品名、メーカー名等を印刷した。
【０２０５】
次いで、接着剤が裏面にコーティングされた時字（植字）２５を基板２１の所定の位置に接着固定させて文字板２７を完成させた。
【０２０６】
得られた文字板２７の表面２９における６０°グロス値は０．１であり、金色系被膜層の色がそのまま現出し、しかも、透明感のある艶消し仕上げで高級感があり、時字（文字）の視認性に優れていた。また、微粒子含有透明樹脂被膜層における光の透過率は２５〜４０％であった。
【０２０７】
なお、上記時字２５は、厚さ２０〜３０μｍの電気鋳造法で作製された時字であって、実施例３における時字１４と同じ方法で製造されたものである。
【実施例１０】
【０２０８】
液晶デジタル時計用表示板として使用される見切板を以下のようにして製造した。
【０２０９】
まず、厚さ４００μｍの黄銅（銅合金）製フープ材からプレス加工で所定の形状に見切板用の基板を製作した。
【０２１０】
次いで、ムーブメントに取り付け固定するための足（直径７００μｍの銅製丸棒）を２本スポット溶接した。
【０２１１】
次いで、基板の錆防止を目的として、上記足に電極を固定し、ニッケルメッキ浴中（湿式メッキ）で基板表面に、厚さ約０．１〜０．３μｍのニッケルメッキ被膜を形成した。
【０２１２】
次いで、この足に電極を固定し、金メッキ浴中（湿式メッキ）で上記ニッケルメッキ被膜表面に、厚さ約０．３〜０．８μｍの金メッキ被膜（有色被膜層（金色系被膜層））を形成した。
【０２１３】
次いで、この有色被膜層表面に、粒径が１．０〜５．０μｍで、平均粒径１．５μｍのアルミナ微粒子と、透明ウレタン樹脂（固形分）１００重量％に対して９重量％のポリエーテルリン酸エステルとを含む透明ウレタン樹脂塗料（溶剤の沸点は１６０℃以下である。）をエアースプレー塗装法（エアー圧、約３気圧）で塗布した後、１２０℃で３０分間揮発重合乾燥法により乾燥し、厚さ約１５μｍのアルミナ微粒子含有透明樹脂被膜層を形成した。この微粒子含有透明樹脂層における平均粒径１．５μｍのアルミナ微粒子含有量は２０重量％であった。
【０２１４】
次いで、この微粒子含有透明樹脂被膜層表面に、パット印刷法（特殊凹版オフセット印刷法）で製品名、メーカー名等を印刷して見切板を完成させた。
【０２１５】
得られた見切板表面における６０°グロス値は０．５であり、金色系被膜層の色がそのまま現出し、しかも、透明感のある艶消し仕上げで高級感があった。
【０２１６】
以下に、上記見切板の使われ方を図５を用いて説明する。
【０２１７】
図５は、上記見切板を使用した液晶デジタル時計の部分断面図である。
【０２１８】
符号３１は時計ケースである。そのケース３１内部の不要部分を覆う見切板３２の裏面にスポット溶接された足３３を、モジュール３４の上面に設けられた凹部に挿入することにより、見切板３２がモジュール３４上面に固定される。
【０２１９】
符号３５は風防ガラス３５でパッキン３６を介して時計ケース３１に固定されている。また、符号３７は開口部であり、その開口部３７の下に時刻を示す液晶表示装置３８が、モジュール３４上面の中央部に設けられている凹部に固定されている。この液晶表示装置３８では、液晶３９が上ガラス４０と下ガラス４１との間で介在している。上記開口部３７を通して液晶で表示された時刻等を見ることができる。
【図面の簡単な説明】
【０２２０】
【図１】図１は、本発明の実施例１の時計用表示板（文字板）の断面図である。
【図２】図２は、本発明の実施例３の時計用表示板（文字板）の平面図である。
【図３】図３は、本発明の実施例３の時計用表示板（文字板）の固定状態を説明するための断面図である。
【図４】図４の（ａ）は、本発明の実施例４の時計用表示板（文字板）の断面図であり、（ｂ）はその平面図である。
【図５】図５は、本発明の実施例５の時計表示板（見切板）を使用した液晶デジタル時計の部分断面図である。
【符号の説明】
【０２２１】
１・・・ 基板
２・・・ 足
３・・・ スポット溶接部
４・・・ 中心孔
５・・・ 旭光目が設けられた基板表面
６・・・ 黒色の有色被膜層
７・・・ シリカ微粒子含有透明樹脂被膜層
１１・・・ 文字板
１２ａ・・・ 切欠部
１２Ａ、１２Ｂ、１２Ｃ、１２Ｄ・・・ 突出部
１３・・・ 切分
１４・・・ 時字（植字）
１５・・・ 外胴
１６・・・ 支持枠
１７・・・ 凹部
１８・・・ 位置合わせ用の突設部
２１・・・ ソーラー用文字板用基板（強化ガラス）
２２ａ・・・ 切欠部
２２Ａ、２２Ｂ、２２Ｃ、２２Ｄ・・・ 突出部
２３・・・ 金属リング
２４・・・ 鍔部
２５・・・ 時字（植字）
２６・・・ 切分
２７・・・ ソーラー用文字板
２８・・・ 中心孔
２９・・・ 文字板の表面
３１・・・ 時計ケース
３２・・・ 見切板
３３・・・ 足
３４・・・ モジュール
３５・・・ 風防ガラス
３６・・・ パッキン
３７・・・ 開口部
３８・・・ 液晶表示装置
３９・・・ 液晶
４０・・・ 上ガラス
４１・・・ 下ガラス
【図１】
2004191372.tif 000002
【図２】
2004191372.tif 000003
【図３】
2004191372.tif 000004
【図４】
2004191372.tif 000005
【図５】
2004191372.tif 000006